(57)【特許請求の範囲】
【請求項１】
下式（１）
−（Ｏ・ＣＨ２・ＣＯ）−      ……（１）
で表わされる繰り返し単位を６０重量％以上含有するポリグリコール酸樹脂の単層の少なくとも片面にガラス転移点が７０℃以下である芳香族ポリエステル樹脂を積層した厚み２〜１０ｍｍの中空積層プリフォームを加熱成形し、冷却し、赤外線ヒーターで３０〜１１０秒間加熱して９０℃以下の温度まで再加熱後、金型にセットし、縦１．５〜４．０倍、横３．０〜９．０倍にブロー共延伸して、下式（２）：
Ｔ×ｗ／ｖ≦０．８×１０−３    ……（２）
ここで、Ｔは酸素ガス透過度（ｍｌ／容器／日／気圧）、ｖは容器の容量（ｍｌ）、ｗは容器の全重量に対するポリグリコール酸樹脂の割合で１〜１０重量％の範囲内である、
を満足する多層中空容器を製造することを特徴とするガスバリア性多層中空容器の製造方法。
【請求項２】
中空積層プリフォームが共射出法により成形される請求項１に記載の製造方法。
【請求項３】
共延伸後の容器を７０〜１６０℃の加熱金型中で１〜１０秒間保持して熱固定する工程を更に有する請求項１または２に記載の製造方法。
【請求項４】
容器容量ｖが７００ｍｌ以下である請求項１〜３のいずれかに記載の製造方法。
【請求項５】
ポリグリコール酸樹脂層の両側に芳香族ポリエステル樹脂の層が積層され、共延伸されている請求項１〜４のいずれかに記載の製造方法。
【請求項６】
芳香族ポリエステル樹脂がリサイクルされた芳香族ポリエステル樹脂である請求項１〜５のいずれかに記載の製造方法。
【請求項７】
リサイクルされた芳香族ポリエステル樹脂中のポリグリコール酸樹脂の量が１０重量％以下である請求項６に記載の製造方法。
【請求項８】
ポリグリコール酸樹脂が、熱的性質として、Ｔｇ（ガラス転移温度）＝３０〜５５℃、Ｔｃ１（昇温過程の結晶化温度）＝６０〜１３５℃、Ｔｃ２（降温過程の結晶化温度）＝１４０〜２００℃、Ｔｍ（融点）＝１５０〜２３０℃、を有する請求項１〜７のいずれかに記載の製造方法。
【発明の詳細な説明】
【技術分野】
【０００１】
本発明は、通常プラスチックボトルと称される樹脂製中空容器に関し、特にガスバリア性の改良された樹脂製中空容器の製造方法に関する。
【背景技術】
【０００２】
プラスチックボトルは、軽く、耐衝撃性も高いことから、ガラス瓶に代わる容器として広く用いられている。中でも、ポリエチレンテレフタレート（以下「ＰＥＴ」と称することがある）を材料とした通称ＰＥＴボルトは、透明性や光沢性が優れていることから、炭酸飲料、果汁入り飲料、スポーツ飲料、お茶類、コーヒー飲料などのボトルとして流通されている。一般には、ＰＥＴ単層のボトルが使われているが、ＰＥＴはガスバリア性が低いことから、保存期間の延長や内容物の劣化を防ぐためにガスバリア性の高い樹脂層を配した多層ボトルが提案されている（特開２００１−１０６２１９号公報）。特に、近年は、ボトルが小型化する傾向があり、内容量に対するボトルの表面積の割合が高くなることから、ボトル器壁材料にはガスバリア性の要求が高まりつつある。ガスバリア性樹脂としては、エチレンビニルエステル共重合体ケン化物（ＥＶＯＨ）や、芳香族ポリアミド（ＭＸＤ６ナイロン）などが知られているが、ＥＶＯＨは、低湿度におけるバリア性は高いが高湿度においてバリアが低下する欠点を有し、ＭＸＤ６ナイロンはバリア性が不十分であった。これらに代わるバリア材として、脂肪族ポリエステルであるポリグリコール酸（ＰＧＡ）樹脂は、ＭＸＤ６ナイロンの数倍以上の酸素バリア性（数分の１以下の酸素透過係数）を有し、ＥＶＯＨのような高湿度におけるバリア性の低下も少ない事から、従来のバリア樹脂に代わる材料として期待されている。通常、ＰＥＴボトルの成形方法は、まず、プリフォームと呼ばれる試験管状の成形物を射出成形で成形し、このプリフォームを加熱してロッドによる縦方向の延伸と共に内部に圧縮空気を吹き込みボトル形状に付形（ブロー成形）し、必要に応じてヒートセット（熱固定）する方法が一般的であるが、ブロー成形を２段階に分けて行なう成形方法やヒートセット条件の最適化により、耐熱性や耐圧性などが改善される事が知られている。
【０００３】
しかしながら、ＰＧＡ樹脂をガスバリア層とするＰＥＴ系ないしポリエステル樹脂系ボトルにおいて、成形条件との関係で積層構成を最適化してガスバリア性を改善する試みは殆んどなされていない。
【発明の概要】
【発明が解決しようとする課題】
【０００４】
従って、本発明の主要な目的は、成形条件との関係で積層構成を最適化することにより、ガスバリア性を改善したＰＧＡ樹脂をガスバリア層とする多層中空容器を提供することにある。
【課題を解決するための手段】
【０００５】
【０００６】
【０００７】
本発明のガスバリア性多層中空容器の製造方法は、下式（１）
−（Ｏ・ＣＨ２・ＣＯ）−      ……（１）
で表わされる繰り返し単位を６０重量％以上含有するポリグリコール酸樹脂の単層の少なくとも片面にガラス転移点が７０℃以下である芳香族ポリエステル樹脂を積層した厚み２〜１０ｍｍの中空積層プリフォームを加熱成形し、冷却し、赤外線ヒーターで３０〜１１０秒間加熱して９０℃以下の温度まで再加熱後、金型にセットし、縦１．５〜４．０倍、横３．０〜９．０倍にブロー共延伸して、下式（２）：
Ｔ×ｗ／ｖ≦０．８×１０−３    ……（２）
ここで、Ｔは酸素ガス透過度（ｍｌ／容器／日／気圧）、ｖは容器の容量（ｍｌ）、ｗは容器の全重量に対するポリグリコール酸樹脂の割合で１〜１０重量％の範囲内である、
を満足する多層中空容器を製造することを特徴とするものである。
上記において本発明による多層中空容器を規定する上記式（２）の左辺Ｔ×ｗ／ｖは、容器容量が小さくなるにつれてバリア樹脂であるＰＧＡ樹脂に要求される大きなバリア性の指標であり、これが小なる程、ＰＧＡ樹脂が大なるバリア性を示す分子配列状態にあることを示す。
【０００８】
本発明者らが、上述の目的で研究を行い、本発明に到達した経緯について若干付言する。
【０００９】
ＰＧＡ樹脂の示す大なるガスバリア性には、約１．５ｇ／ｃｍ３以上という高密度による緻密な分子配列が寄与することは知られている。そして、ＰＧＡ樹脂の密度は、延伸ならびに結晶化に伴う分子配列の緻密化により増大し、それ自体はガスバリア性の増大に有効に作用するものである。しかしながら、ＰＧＡ樹脂と芳香族ポリエステル樹脂等の積層プリフォームの延伸のための再加熱において、ＰＧＡ樹脂が過度に結晶化していると、ＰＧＡ分子が延伸時の分子再配列に追随できずに分子鎖の破断や、結晶内または界面での破壊が起り、ミクロな欠陥（ボイド）が生ずるために、最終的に生成する中空容器（ボトル）のＰＧＡ樹脂の密度は低下し、ＰＧＡ樹脂層のガスバリア性もむしろ低下することになる。本発明者らは、積層プリフォームの延伸に先立つＰＧＡ樹脂の過早結晶化を防止するためのＰＧＡ樹脂と芳香族ポリエステル樹脂等の共積層樹脂の組合せならびに再加熱条件の最適化により、上記（２）式の左辺、Ｔ×ｗ／ｖの極小化、すなわち、ＰＧＡ樹脂層の示すガスバリア性の極大化に成功して、本発明に到達したものである。
【発明を実施するための最良の形態】
【００１０】
以下、本発明の多層中空容器の製造方法を、その好ましい態様について、順次説明する。
【００１１】
（ポリグリコール酸樹脂）
本発明により製造される多層中空容器の主たる構成層の一はポリグリコール酸樹脂（以下、しばしば「ＰＧＡ樹脂」と称する）よりなる。ここで、ＰＧＡ樹脂としては、下記式（１）
−（Ｏ・ＣＨ２・ＣＯ）−      ……（１）
で表わされるグリコール酸単位を繰り返し単位として６０重量％以上の割合で有する単独または共重合体が用いられる。上記グリコール酸単位は、グリコール酸、グリコール酸アルキルエステルまたはグリコール酸塩の重縮合によっても得られるが、より好ましくは、グリコール酸の２分子間環状エステルであるグリコリド（ＧＬ）の開環重合により与えられる。
【００１２】
また本発明の多層中空容器においてポリグリコール酸樹脂層は、ガスバリア性樹脂層として含まれる。特に芳香族ポリエステル樹脂等との樹脂積層体において、１０重量％以下の割合の層として含まれたときにおいても有効なガスバリア性樹脂層として寄与することが好ましい。そのような優れたガスバリア性樹脂を形成するためには、少なくとも８０重量％以上、より好ましくは８５重量％以上、特に好ましいくは９０重量％以上、最も好ましくは９５重量％以上のポリグリコール酸（ＰＧＡ）重合単位を含む共重合体（ＰＧＡコポリマー）が用いられるが、最高のガスバリア性を得るためには、単独重合体（ＰＧＡホモポリマー）が選択されるべきである。
【００１３】
グリコール酸とともにＰＧＡコポリマーを形成するために比較的少量割合で用いられるコモノマーとしては、例えば、シュウ酸エチレン（即ち、１，４−ジオキサン−２，３−ジオン）、ラクチド類、ラクトン類（例えば、β−プロピオラクトン、β−ブチロラクトン、ピバロラクトン、γ−ブチロラクトン、δ−バレロラクトン、β−メチル−δ−バレロラクトン、ε−カプロラクトン等）、カーボネート類（例えばトリメチレンカーボネート等）、エーテル類（例えば１，３−ジオキサン等）、エーテルエステル類（例えばジオキサノン等）、アミド類（εカプロラクタム等）などの環状モノマー；乳酸、３−ヒドロキシプロパン酸、３−ヒドロキシブタン酸、４−ヒドロキシブタン酸、６−ヒドロキシカプロン酸などのヒドロキシカルボン酸またはそのアルキルエステル；エチレングリコール、１，４−ブタンジオール等の脂肪族ジオール類と、こはく酸、アジピン酸等の脂肪族ジカルボン酸類またはそのアルキルエステル類との実質的に等モルの混合物；またはこれらの２種以上を挙げることができる。なかでも、ラクチド（ＬＡ；Ｌラクチド（ＬＬＡ）、Ｄラクチド（ＤＬＡ）、ＤＬラクチド（ＤＬＬＡ）などの光学異性体を含む）、トリメチレンカーボネート（ＴＭＣ）およびカプロラクトン（ＣＬ）からなる群より選ばれるコモノマーが好ましい。
【００１４】
ＰＧＡ樹脂は、ヘキサフルオロイソプロパノール溶媒を用いるＧＰＣ測定における重量平均分子量（ポリメチルメタクリレート換算）が５万〜８０万の範囲であることが好ましい。重量平均分子量が低過ぎると、強度が弱く、延伸時等にヒビあるいは割れが生じ易い。重量平均分子量が高過ぎると、多層成形時に樹脂層厚みが不均一になり、良好な延伸成形物が得られにくく溶融加工時のスクリューの剪断力で発熱し、ＰＧＡ樹脂をペレットに加工する時や、あるいは成形物に加工する時、樹脂着色が進み、また溶融不良による斑（成形物のフローマーク）などが発生し外観不良になる。重量平均分子量１５万〜３０万程度がより好ましい。
【００１５】
ＰＧＡ樹脂は、延伸を円滑に実施するための好ましい熱的特性として、Ｔｇ（ガラス転移温度）が３０〜５５℃、より好ましくは３５〜５０℃；Ｔｃ１（昇温過程の結晶化温度）が６０〜１３５℃、より好ましくは６５〜１２０℃；Ｔｃ２（降温過程の結晶化温度）が１４０〜２００℃、より好ましくは１４５〜１９５℃；Ｔｍ（融点）が１５０〜２３０℃、より好ましくは１８０〜２２５℃のものが好ましく用いられる。
【００１６】
ポリグリコール酸樹脂層には、上記ＰＧＡ樹脂に加えて他の熱可塑性樹脂を配合することもできるが、その場合でもポリグリコール酸樹脂層を構成する樹脂の６０重量％以上でできるだけ高い割合のＰＧＡ重合単位により構成されることが好ましい。
ＰＧＡ樹脂には、必要に応じてその１００重量部に対して、０．００３〜３重量部、好ましくは０．００５〜１重量部の熱安定剤を加えることができる。
【００１７】
（芳香族ポリエステル樹脂）
本発明の多層中空容器においては、ＰＧＡ樹脂層の少なくとも片面、好ましくは両面、には、芳香族ポリエステル樹脂が積層される。芳香族ポリエステル樹脂は、ポリエステルを構成するジオールとジカルボン酸の少なくとも一方、好ましくはジカルボン酸、が芳香族であるポリエステルであり、ＰＧＡ樹脂層のＴｃ１に対して高過ぎるＴｇ（ガラス転移温度）を有すると、延伸のための再加熱においてＰＧＡ樹脂層の結晶化が進むのでＴｇが、７０℃以下、好ましくは５０〜６０℃のものが用いられる。好ましくは、エチレングリコールとテレフタル酸のエステルであるエチレンテレフタレートの重合体（単独重合体のＴｇ＝約７５℃）に対して、ＣＨＤＭ（シクロヘキサンジメタノール）、ダイマー酸等により、エチレングリコールまたはテレフタル酸の一方の一部を置換した共重合ポリエステルが用いられ、ポリブチレンテレフタレートも好適に用いられる。芳香族ポリエステル樹脂は、ウベローデ型粘度計を用いて測定したＩＶ（固有粘度）値が０．７〜０．８のものが好ましく用いられる。
【００１８】
芳香族ポリエステル樹脂は、これらのバージン樹脂の中に、多層中空容器を粉砕した顆粒状の樹脂、あるいはそれらを再びペレット加工した樹脂などをリサイクルする目的で混合したリサイクル樹脂であってもよい。また、例えば、顆粒上の樹脂をアルカリ水、温水または酸水にて洗浄することにより、顆粒状の樹脂からポリグリコール酸樹脂を取り除いて混合したものでもよい。芳香族ポリエステル樹脂中にはポリグリコール酸樹脂が含まれてもよいが、多層中空容器の成形加工、透明性の観点から、その量は好ましくは１０重量％以下、更に好ましくは３重量％以下、最も好ましくは１重量％以下である。
【００１９】
（製造方法）
本発明の多層中空容器は、ＰＧＡ樹脂と芳香族ポリエステル樹脂との試験管状の積層体、すなわち積層プリフォームないし有底パリソンを一旦加熱成形、ならびに冷却により形成し、再加熱後ロッドによる縦方向の延伸とともに内部に圧縮空気を吹き込み金型に押し付けてボトル形状に付形（ブロー成形）する方法が好ましく用いられる。
【００２０】
（積層プリフォーム）
積層プリフォーム中のポリグリコール酸樹脂層の構成割合は重量基準（厚さ基準とほぼ等しい）で１〜１０％の割合が好ましい。１０重量％を超えると、積層プリフォームを延伸するために加熱するに際して結晶化が進み過ぎ、延伸のために多大な応力を必要とするとともに却ってボイドの発生によりガスバリア性が低下することがある。１重量％未満では、得られる多層中空容器のガスバリア性が乏しくなり、ガスバリアの良好な多層中空容器を得るという本発明の目的が達成し難くなる。
【００２１】
プリフォームは、共射出（コ・インジェクション）成形法によって成形される。共射出成形法には、逐次成形法と同時成形法が有り、いずれの成形法でも成形可能であるが、バリア層を芯層とした２種３層構成のプリフォームを成形するには同時成形法が好適に用いられる。射出温度は２５０〜２８０℃が好適である。かくして得られる積層プリフォームは、通常２−１０ｍｍ程度の厚みを有している。
【００２２】
（積層プリフォームの延伸前加熱（再加熱））
積層プリフォームの延伸ブロー成形に先立ち、積層プリフォームをＰＧＡ樹脂のＴｃ１に対して過大とならない温度、好ましくは９０℃以下、より好ましくは５０〜６０℃に再加熱する。赤外線ヒーターで、３０〜１１０秒間、より好ましくは４０〜１００秒間、再加熱する方法が好ましく用いられる。再加熱時間が短すぎると、プリフォームの温度が不均一になり、ブロー成形時に厚み斑が生じやすくなり、分子配向も不均一になる。逆に、再加熱時間が長すぎるとＰＧＡが結晶化して延伸性が損なわれる。
【００２３】
（延伸ブロー成形）
再加熱された積層プリフォームを、金型にセットし、縦１．５〜４．０倍、横３．０〜９．０倍、好ましくは縦２．０〜３．５倍、横３．５〜５．０倍にブロー延伸する。延伸倍率が低すぎると分子の配向が不足し、延伸倍率が高すぎると分子鎖の切断が起こり易くなる。面積倍率（縦の延伸倍率×横の延伸倍率）としては９〜１２が好ましい。
【００２４】
（熱固定）
延伸ブロー成形の最終工程で形成された中空容器（ボトル）を７０〜１６０℃、好ましくは１１０〜１５０℃、の温度で１〜１０秒間、好ましくは３〜７秒間、保持して熱固定することにより成形された中空容器の寸法安定性を改善することが好ましい。これは好ましくは上記温度に加熱された金型中で成形された中空容器を保持することにより行われる。このような加熱金型中での保持による熱固定操作は、通常のＰＥＴボトルの延伸ブロー成形においては行われないが、ガラス転移温度が比較的低い芳香族ポリエステルを好適な共積層樹脂として用いる本発明の中空容器において、加熱販売機などにおける５０〜６０℃の高温環境下での寸法安定性を良好に保つためには、熱固定が有効に作用する。熱固定なしでは５５℃で収縮変形が起こりがちであるが、熱固定することによってこのような収縮変形が抑えられる。
【００２５】
（多層中空容器）
上記各工程を通じて得られた本発明の多層中空容器は、上記式（２）の左辺のパラメータ、すなわちＴ×ｗ／ｖ（ここで、Ｔは酸素ガス透過度（ｍｌ／容器／日／気圧）、ｖは容器の容量（ｍｌ）、ｗは容器の全重量に対するポリグリコール酸樹脂の重量％）が０．８×１０−３以下、好ましくは０．５×１０−３以下、で代表される優れたガスバリア性を示し、炭酸飲料水、清涼飲料水、食用油、果汁、酒類、更には飲料水、洗剤、化粧品の容器として、従来よりＰＥＴボトルが用いられる用途により優れたガスバリア性を有する中空容器として用いられる。
【００２６】
本発明の多層中空容器は、特に優れたガスバリア性を示す器壁構成を有するため、容量当りの表面積の大きい内容量７００ｍｌ以下、特に３００〜５５０ｍｌの小容量ボトルが特に適している。小容量ボトルの多層成形は一般に困難となりがちであるが、本発明の多層中空容器の成形性を良好に保つために、積層容器を構成するポリグリコール酸樹脂層の重量割合（厚さ割合とほぼ等しい）は、１〜１０重量％の範囲が好ましい。本発明の多層中空容器においては、このように少ない割合の（従って、薄い）ポリグリコール酸樹脂層であっても良好なガスバリア層として作用する。
【実施例】
【００２７】
以下に実施例及び比較例を挙げて、本発明について具体的に説明する。物性等の測定方法は、次の通りである。
【００２８】
（１）ガラス転移温度（Ｔｇ）
小型圧縮成形機を用いて、２８０℃で厚さ約２００μｍのシートを作製し、このシートから重量約５ｍｇを切り抜いてサンプルとした。このサンプルを示差走査熱量計（島津製作所製「ＤＳＣ−６０Ａ」）を用いて、昇温速度を２０℃／ｍｉｎとして、オンセット温度とエンドセット温度から求めた中間点をガラス転移温度とした。
【００２９】
（２）密度
プリフォームまたはボトルの芯層からＰＧＡを取り出し、密度勾配管法により、２３℃で密度を測定した。プリフォームの再加熱後の密度は、ブロー成形機の再加熱ゾーンをプリフォームが通過した直後に液体窒素で急冷してサンプルとした。
【００３０】
（３）酸素ガス透過度
酸素ガス透過度測定装置（モダンコントロール社製「ＯＸ−ＴＲＡＮ２／２０」）を用い、２３℃、内部湿度８０％ＲＨ、外部湿度５０％ＲＨの条件で酸素ガス透過度を測定した。
【００３１】
（４）再加熱温度
ブロー成形機の再加熱ゾーンをプリフォームが通過した直後にプリフォームの温度を赤外センサーで測定した。
【００３２】
（５）ボトル容量
形成したボトルに水を充填し、水の重量からボトル容量を求めた。
【００３３】
（６）収縮開始温度
ボトル胴部の表面層（外層）を高さ方向に切り出してサンプルとした。このサンプルを熱機械的分析装置（セイコーインスツルメンツ（株）社製「ＥＸＳＴＥＲ６０００」）を用いて、昇温速度２０℃／分での昇温下における収縮開始温度（℃）を測定した。
【００３４】
（実施例１）
ポリグリコール酸（ＰＧＡ）として、温度２７０℃、せん断速度１２０ｓｅｃ−１で測定した溶融粘度が４５０Ｐａ・ｓのホモポリマーを用いた。このポリグリコール酸１００重量部に対して、０．１重量部のホスファイト系酸化防止剤（旭電化工業株式会社製「ＰＥＴ−８」）を添加して、ペレット化した。このポリグリコール酸を芯層（７重量％）とし、内外層にＩＶ値が０．７４、ガラス転移温度が４４℃の共重合ポリエステル（カネボウ合繊（株）、ＷＰＴＳ）を用いて、芯層と内外層の射出温度２７０℃として重量２８ｇのプリフォームを得た。このプリフォームをＳｉｄｅｌ社製のブロー成形機（「ＳＢＯ−１」）を用いて成形サイクル４００ＢＰＨ、再加熱温度を６０℃として、容量５００ｍｌの４０℃に加熱されたボトル金型を用いてブロー成形し、成形後５秒間保持して熱固定を行った。
【００３５】
（実施例２）
実施例１と同じプリフォームを用いて、金型温度を７０℃とする以外は、実施例１と同様にしてブロー成形を行った。
【００３６】
（実施例３）
実施例１と同じプリフォームを用いて、金型温度を１１０℃とする以外は、実施例１と同様にしてブロー成形を行った。
【００３７】
（実施例４）
実施例１と同じプリフォームを用いて、金型温度を１５０℃とする以外は、実施例１と同様にしてブロー成形を行った。
【００３８】
（比較例１）
実施例１で用いた酸化防止剤入りＰＧＡペレットを用い、このポリグリコール酸を芯層（８重量％）とし、内外層にＩＶ値が０．７４、ガラス転移温度が７４℃のポリエチレンテレフタレートを用いて、芯層の射出温度２７０℃、内外層の射出温度２８０℃として重量２８ｇのプリフォームを得た。このプリフォームをＳｉｄｅｌ社製のブロー成形機（「ＳＢＯ−１」）を用いて成形サイクル４００ＢＰＨ、再加熱温度を９３℃として、実施例１と同様に金型温度４０℃、保持時間５秒でブロー成形を行った。
【００３９】
（比較例２）
ＩＶ値が０．７４、ガラス転移温度が４４℃の共重合ポリエステル（実施例１〜４で用いたポリエステルと同じ）を用いて、射出温度２７０℃で重量２８ｇの単層プリフォームを得た。このプリフォームを用いる以外は実施例１と同様にして、Ｓｉｄｅｌ社製のブロー成形機（「ＳＢＯ−１」）を用いて成形サイクル４００ＢＰＨ、再加熱温度を６０℃として、容量５００ｍｌのボトル金型を用いて成形した。
【００４０】
（比較例３）
ＩＶ値が０．７４、ガラス転移温度が７４℃のポリエチレンテレフタレート（比較例１で用いたポリエステルと同じ）を用いて、射出温度２９０℃で重量２８ｇの単層プリフォームを得た。このプリフォームを再加熱温度を９３℃とする以外は実施例１と同様にして、容量５００ｍｌのボトルを成形した。
【００４１】
上記実施例および比較例についてそれぞれ求めた、プリフォームおよびボトル物性ならびにＰＧＡガスバリア性能係数Ｔ×ｗ／ｖをまとめて、次表１に記す。
【００４２】
［表１］
0004767690.tif 000002
【００４３】
上記表１の結果を見れば明らかな通り、積層プリフォームの延伸に先立つＰＧＡ樹脂の過早結晶化を防止するべく、ＰＧＡ樹脂と芳香族ポリエステル樹脂の組合せならびに再加熱条件を最適化して得られた本発明の実施例１〜４（ＰＧＡ割合ｗ＝７重量％）のボトルは、ＰＧＡ樹脂層を含まない単層ＰＥＴボトルである比較例２および３のボトルはもちろん、より大なるＰＧＡ割合（ｗ＝８重量％）である比較例１のボトルに比べて３０〜４０％と低い酸素ガス透過度（ｖ）を示している。そして、その改善された酸素ガスバリア性は、ＰＧＡガスバリア性係数Ｔ×ｗ／ｖが比較例１に比べて顕著に小さいことにより裏付けられている。
【産業上の利用可能性】
【００４４】
上述したように、本発明によれば、ＰＧＡ樹脂と芳香族ポリエステル樹脂層等の共積層樹脂との積層構成を有する中空容器において、ＰＧＡ樹脂層のガスバリア性を最大限に生かした、より強度のガスバリア性を要求される小容量ボトルに適した多層中空容器が提供される。